(57)【要約】【課題】多湿状態の場合には水分を吸収し、乾燥状態になれば吸着していた水分を放出するので、再び水分を吸着することが出来るという木炭の調湿機能をさらに有効に高め、室内空気中の湿度を適度な状態に維持する調湿機能を発揮させ、さらに、遠赤外線放出機能および室内空気中の有害物質を除去する空気浄化機能も付加することができる。【解決手段】  棒状の赤松炭を粉砕機で砕き、フルイ機にて粒度を選別した赤松炭片３の集合であり、海化石または貝化石を５０〜１５０倍の水で溶かした海化石または貝化石溶液を噴射して乾燥させた海化石または貝化石４付き赤松炭片３の集合を不織布袋２に入れてなる。【選択図】        図１
0003116284.tif 000002
【実用新案登録請求の範囲】
【請求項１】
棒状の赤松炭を粉砕機で砕き、フルイ機にて粒度を選別した赤松炭片の集合であり、海化石または貝化石を５０〜１５０倍の水で溶かした海化石または貝化石溶液を噴射して乾燥させた海化石または貝化石付き赤松炭片の集合を不織布袋に入れてなることを特徴とする床下調湿材。
【考案の詳細な説明】
【技術分野】
【０００１】
本考案は、床下調湿材に関するものである。
【背景技術】
【０００２】
近年、快適な住宅環境を保つ上で、床下湿気の調節が重視されるようになってきた。床下に湿気が多い場合、床上の室内が湿度の高い状態になり、良好な住宅環境でなくなる。湿度が高いと、不快感が高いというだけでなく、電化製品やピアノ、書画骨董品などに傷みが生じ、結露が発生する。
【０００３】
さらに、身体の健康に悪く、カビが発生しダニ・白蟻等が住みつき易くもなる。このように、湿気は居住環境を悪化させる大きい原因のひとつであるが、日本では、梅雨期があるほかに、春や秋には長雨が続くことが多く、さらに、台風シーズンもあって、多湿期間が非常に長いため、この時期における床下調湿は大事な問題である。
【０００４】
安価で十分な調湿機能を発揮する木炭としては、オガ粉を炭化して得られる粉炭（オガ炭）や、廃材炭化物を粉砕して得られる粉炭がある。
【０００５】
しかし、これらの粉炭には、以下に述べるような不都合がある。すなわち、オガ炭は言うまでもなく微小粒子であるが、廃材炭の粉砕炭の粉砕物も、粒状物のほかに多量の微小粒子を含んでいる。これらの微小粒子が、この不都合の原因となっているのである。
【０００６】
普通は、所定量（例えば、１０１程度）の炭を通気性のある袋に詰めて床下に敷く。炭を袋に詰める作業の折りには微小粒子が舞い散り、製造現場を汚したり衛生環境を悪化させる。また、輸送段階や床板の敷く段階では、微小粒子が袋の目を通り抜け手を汚したり周囲を汚したりする。
【０００７】
そこで、十分な調湿機能を発揮し、微小粒子による汚れが起こり難く、しかも、安価な木炭形床下調湿材として、長径２０〜３０mmの木材チップを木材チップの原型のままで炭化させた炭化物からなる床下調湿材が下記特許文献で提案されている。
【特許文献１】特開平４−１２４３４３号公報
【０００８】
この特許文献１の床下調湿材は、木材チップの炭化物であって十分な表面積を有し、優れた調湿機能を発揮するものとされる。そのため、居住空間だけでなく、押入れの中やカーベットの下等のしけ易い所も、カラッとして快適になる。カビ・キノコや、ダニ・白蟻等の害虫の発生も防げる。
【０００９】
一方、下記特許文献２には、ブライオゾーア組成物からなる機能材料層を備えた室内建材、衝立およびブラインドが提案されている。
【特許文献２】特開２００５−１１３４２５号公報
【００１０】
この特許文献２は、芯材と、該芯材の少なくとも一方の面に形成した機能材料層とを備えた室内建材であって、前記機能材料層は、ブライオゾーアを２５〜８０質量％含むとともにゼオライトを５０質量％を超えない範囲で含む組成物からなることを特徴とする室内建材である。
【００１１】
かかるブライオゾーアとゼオライトを含む組成物を構成し、これを室内建材として利用することで、室内空気中の有害物質を除去する空気浄化機能と、室内空気中の湿度を適度な状態に維持する調湿機能とを発揮できる。
【考案の開示】
【考案が解決しようとする課題】
【００１２】
しかし、前記特許文献１の床下調湿材は、長径２０〜３０mmの木材チップを木材チップの原型のままで炭化させた炭化物からなるものであるが、木材チップに常法の炭素化処理を施して炭化物（木炭）にするのに、従来の炭焼装置（炭焼窯）にて炭焼きを実施した場合には、炭焼き工程において良好な炭化が得られず、木材チップの原型のままの原型をとどめることが困難であり、炭焼き材料が、灰化したり破損したりして不良となる場合が多いという問題があった。
【００１３】
また、特許文献２では、機能材料層を支持する芯材が必要であり、機能材料層に形成にあたっては、例えば粉体あるいは顆粒状にしたブライオゾーアとゼオライトとに水を加えて混合した後、芯材に支持させるが、この機能材料層をより強固に固めて強度を向上させるため、セメントや消石灰や繊維を含めたりしなければならない。
【００１４】
このように機能材料層の成形に難があるとともに、芯材が不可欠であるがゆえに、床下調湿材としては不向きである。
【００１５】
本考案の目的は前記従来例の不都合を解消し、多湿状態の場合には水分を吸収し、乾燥状態になれば吸着していた水分を放出するので、再び水分を吸着することが出来るという木炭の調湿機能をさらに有効に高め、室内空気中の湿度を適度な状態に維持する調湿機能を発揮させ、さらに、遠赤外線放出機能および室内空気中の有害物質を除去する空気浄化機能も付加することができる床下調湿材を提供することにある。
【課題を解決するための手段】
【００１６】
前記目的を達成するため本考案は、棒状の赤松炭を粉砕機で砕き、フルイ機にて粒度を選別した赤松炭片の集合であり、海化石または貝化石を５０〜１５０倍の水で溶かした海化石または貝化石溶液を噴射して乾燥させた海化石または貝化石付き赤松炭片の集合を不織布袋に入れてなることを要旨とするものである。
【００１７】
本考案によれば、海化石付き赤松炭を床下調湿材とするものであり、多湿状態の場合には水分を吸収し、乾燥状態になれば吸着していた水分を放出するので、再び水分を吸着することが出来るという木炭のもつ調湿作用を発揮できる。しかも、水分吸収・放出作用は表面を通してなされるため、表面積が多いほど水分吸収・放出作用が良くなるが、本発明は、棒状の赤松炭を粉砕機で砕き、フルイ機にて粒度を選別してなるので、表面積の大きいものとすることができる。
【００１８】
さらに、室内空気中のホルムアルデヒドやアセトアルデヒド等の有害物質を除去でき、また調湿機能を発揮するという海化石のもつ効果も加えることができる。
【考案の効果】
【００１９】
以上述べたように本考案の床下調湿材は、木炭の調湿機能をさらに有効に高め、室内空気中の湿度を適度な状態に維持する調湿機能を発揮させ、さらに、遠赤外線放出機能および室内空気中の有害物質を除去する空気浄化機能も付加することができるものである。
【考案を実施するための最良の形態】
【００２０】
以下、図面について本考案の実施の形態を詳細に説明する。本考案は赤松炭を利用するものである。
【００２１】
図１は本考案の床下調湿材の１実施形態を示す斜視図で、図中１は根太、２はこの根太１間に配設した不織布袋で、不織布袋２の中には海化石または貝化石４が付着した赤松炭片３が入っている。
【００２２】
次に、この海化石または貝化石４が付着した赤松炭片３の造り方について説明する。
【００２３】
伐採した赤松材を窯での炭焼きで、図２に示すような棒状の赤松炭５として焼きあげる。
【００２４】
この棒状の赤松炭５を粉砕機で砕き、フルイ機にて粒度を選別して一定範囲の大きさの小片として揃える。この小片である赤松炭片３の大きさは、５mm〜１９mm（小範囲）、２０〜３０mm（中範囲）、３５mm〜５０mm（大範囲）のいずれかの範囲のものを選択して同一範囲の大きさの集合体とする。
【００２５】
海化石（ブライオゾーア化石）の粉末を水で溶かし、５０〜１５０倍の水で、好ましくは１００倍の水で溶かした海化石溶液を作製し、これを前記小片として揃えた赤松炭片３に噴射し、その後、乾燥機にて乾燥させる。
【００２６】
海化石（ブライオゾーア化石）は、１，０００万年〜２，５００万年前に厳正していた苔虫（コケムシ）類の化石で、主成分が炭酸カルシウム・ケイ酸・酸化マグネシウムで、豊富なミネラルも含まれていることから、環境改善素材として利用されている。
【００２７】
海化石（ブライオゾーア化石）は、優れた調湿性があり、室内の湿度を調整し、優しい空気を作る。また、原材料が多孔質な素材なため、消臭効果がある。さらに、炭類と同量の遠赤外線を発生する材料が２５％も含まれていて、遠赤外線効果もある。
【００２８】
海化石（ブライオゾーア化石）の構造は、高圧低温型であることにより多くの元素群（Ｃ、Ｃａ、Ｓｉ、Ｋ、Ｏ、Ｍｇ、Ａｌ、Ｆｅ、Ｃｕ等）をその構造に再配置させているもので、これらの元素が発生するイオン効果を利用するものである。
【００２９】
海化石（ブライオゾーア化石）は、日本では北海道阿寒町でしか出土が認められず、新第三期層の触手動物の一網、または、擬軟体動物の一網とされる独立した一門とされているが、この鮮苔虫類の化石がブライオゾーアそのもので、一般的な貝化石とはまったく異質のものであり、ブライオゾーアの大きな特徴として、指で容易に剥離できる状態であり、粉体加工の簡便性が挙げられる。ブライオゾーアは、天然に存在し自然界に無害であることから、取扱いが簡便で当然のことながら自然界への影響はないものである。
【００３０】
この海化石（ブライオゾーア化石）に代えて貝化石を使用し、貝化石の粉末を水で溶かし、５０〜１５０倍の水で、好ましくは１００倍の水で溶かした貝化石溶液を作製し、これを前記小片として揃えた赤松炭片３に噴射し、その後、乾燥機にて乾燥させるようにしてもよい。
【００３１】
貝化石は、カルシウム（７０％以上）を主成分としており、しかも成分の溶解・吸収率が高いのが特徴である。
【００３２】
貝化石は帆立貝を主として、その他数種類の貝殻及び海棲生物の骨格遺骸化石破片を含んでいる。５３０万年前以上の長い間、地下に埋もれ、高い圧力にともなう高温度を受けたために殆どが破壊された。そして、粒状か、細片状になって固まったので、種類の判別は困難である。
【００３３】
貝類は表面をおおっている外套膜から絶えずカルシウムをタンパク質と結合した状態で貝殻の内面に分泌された力ルシウムの結晶となる。それが沈着して形成され成長する。したがって、貝化石の主成分は炭酸カルシウムである。その他貝殻づくりは、微量要素の宝庫である海水中で行われることから酸化マグネシウム・二酸化第２鉄・酸化アルムニウム・二酸化ケイ素・酸化亜鉛フミン酸等多種類の微量要素を含有している。
【００３４】
下記に貝化石の分析表の一例を下記表１に示す。
【表１】
0003116284.tif 000003
【００３５】
貝化石は、遠赤外線放射効果があり、優れた調湿性があり、水分の浄化作用がある。
【００３６】
この発明の床下調湿材は、通常、通気性を有する袋である不織布袋２に詰めた状態で市場に流通させ、使用に当たっては袋ごと床下に敷くことで施工ができるようにする。
【００３７】
本考案の床下調湿材は、赤松炭材の炭化物であって、赤松炭片３として十分な表面積を有し、優れた調湿機能を発揮する。そのため、居住空間だけでなく、押入れの中やカーベットの下等のしけ易い所も、カラッとして快適になる。カビ・キノコや、ダニ・白蟻等の害虫の発生も防げる。
【００３８】
また、試験の結果、マイナスイオンの発生効果があることも確認できた。
試験内容は下記の通りである。
試料検体：本考案の赤松炭片、（比較：備長炭チップ）
測定方式：旧電気試験場式
計測器：神戸電波製  ＫＳＴ−９００
環境条件：温度  ２１．１℃    湿度２９％    室内マイナスイオン濃度  −２０３／ｃｃ
【００３９】
試験結果を下記表２に示す。
【表２】
0003116284.tif 000004
【００４０】
検体試料の本考案の赤松炭片（２００ｇ）に１分間の振動負荷を加え、その条件下でのマイナスイオン発生量を計測した。その結果、最大値で−１６．９１０／ｃｃ、平均値で−１３．８８８／ｃｃのマイナスイオンが観測された。比較試料として同一条件下で、サンプルの備長炭チップを測定したところ、最大値で−４．７２１／ｃｃ、平均値で−３．９６０／ｃｃであった。
【００４１】
また、吸着作用を一定濃度の悪臭物質によって確認する試験を行った結果は次の通りである。
１．試験期間  １８日間
２．試験対象悪臭物質
・  硫化水素
・  メチルメルカプタン
・  アンモニア
・  ホルムアルデヒド
３．試験方法
試験方法は検知管法で行った。
【００４２】
下記表３に、各物質の検知濃度範囲・検知限度値を示した。
【表３】
0003116284.tif 000005
【００４３】
４．試験装置及びフロー
１）悪臭物質毎に、表３の検知濃度範囲及び検知限度値を参考に５Ｌテドラーバックに一定濃度になるように標準物質を注入し、入口濃度として測定を行った。入口濃度は、人が一般的にらくに感知できる濃度より高い濃度に調整を行った。実際の濃度を下記表４に示す。
【表４】
0003116284.tif 000006
【００４４】
２）図３のようにテドラーバック・吸収管・回収バック・ポンプを連結し試験を行った。
吸収管には、本考案の赤松炭片１０ｇを充填し試験を行った。
３）回収バックを真空にした後、１００ml／minの流速で１０分間吸引を行った。
４）吸引後回収バック内のガスを出口濃度として測定を行った。
５）吸収管や連結管にも吸着が考えられることからブランクとして物質毎に同様の試験を行った。
【００４５】
５．試験結果
試験結果を次の表５に示す。
【表５】
0003116284.tif 000007
【００４６】
６．考察
本考案の赤松炭片の吸着試験の結果は、悪臭４物質とも１００％の除去率が得られ良好な結果となった。
【図面の簡単な説明】
【００４７】
【図１】本考案の床下調湿材の１実施形態を示す斜視図である。
【図２】本考案の床下調湿材の粉砕前の棒状の赤松炭の斜視図である。
【図３】試験装置の概略図である。
【符号の説明】
【００４８】
１…根太              ２…不織布袋
３…赤松炭片          ４…海化石または貝化石
５…棒状の赤松炭
【図１】
0003116284.tif 000008
【図２】
0003116284.tif 000009
【図３】
0003116284.tif 000010